ЖЕЛЕЗО-ВАНАДИЕВЫЙ ПОРОШКОВЫЙ СПЛАВ

1. Водораспыленный предварительно легированный стальной порошок на основе железа, который содержит в мас.%:
0,05-0,4 V,
0,09-0,3 Mn,
менее чем 0,1 Cr,
менее чем 0,1 Мо,
менее чем 0,1 Ni,
менее чем 0,2 Cu,
менее чем 0,1 С,
менее чем 0,25 О,
менее чем 0,5 неизбежных примесей,
а остальное составляет железо.
2. Порошок по п.1, причем содержание V составляет в пределах диапазона 0,1-0,35.
3. Порошок по п.2, причем содержание V составляет в пределах диапазона 0,2-0,35 мас.%.
4. Порошок по любому из пп.1-3, причем содержание Mn составляет в пределах диапазона 0,09-0,2 мас.%.
5. Порошок по любому из пп.1-3, причем содержание S составляет менее чем 0,05 мас.%.
6. Порошок по п.4, причем содержание S составляет менее чем 0,05 мас.%.
7. Порошок по любому из пп.1-3 и 6, причем содержание Cr составляет менее чем 0,05 мас.%, содержание Ni составляет менее чем 0,05 мас.%, содержание Мо составляет менее чем 0,05 мас.%, содержание Cu составляет менее чем 0,15 мас.%, содержание S составляет менее чем 0,03 мас.%, а суммарное количество случайных примесей составляет менее чем 0,3 мас.%.
8. Порошок по п.4, причем содержание Cr составляет менее чем 0,05 мас.%, содержание Ni составляет менее чем 0,05 мас.%, содержание Мо составляет менее чем 0,05 мас.%, содержание Cu составляет менее чем 0,15 мас.%, содержание S составляет менее чем 0,03 мас.%, а суммарное количество случайных примесей составляет менее чем 0,3 мас.%.
9. Порошок по п.5, причем содержание Cr составляет менее чем 0,05 мас.%, содержание Ni составляет менее чем 0,05 мас.%, содержание Мо составляет менее чем 0,05 мас.%, содержание Cu составляет менее чем 0,15 мас.%, содержание S составляет менее чем 0,03 мас.%, а суммарное количество случайных примесей составляет менее чем 0,3 мас.%.
10. Композиция порошка на основе железа, содержащая стальной порошок по любому из пп.1-9, смешанный с 0,35-1% графита от массы композиции и, необязательно, 0,05-2% смазок от массы композиции, и/или медью в количестве 1,5-4 мас.%, и/или никелем в количестве 1-4%; и, необязательно, твердофазными материалами и повышающими обрабатываемость агентами.
11. Композиция порошка на основе железа по п.10, причем порошок не смешан с Ni.
12. Способ изготовления спеченного и необязательно кованного порошкового компонента, включающий следующие стадии:
a) приготавливают композицию порошка на основе железа по п.10 или 11;
b) подвергают композицию компактированию между 400 и 2000 МПа;
с) спекают полученный неспеченный компонент в восстановительной атмосфере при температуре между 1000 и 1400°С;
d) необязательно куют нагретый компонент при температуре выше 500°С или подвергают полученный спеченный компонент стадии термической обработки.
13. Кованный порошковый компонент, изготовленный из композиции порошка на основе железа по п.10 или 11.
14. Компонент по п.13, причем этот компонент имеет, по существу, перлитную/ферритную микроструктуру.
15. Компонент по п.13, причем этот компонент представляет собой шатун.
16. Компонент по п.14, причем этот компонент представляет собой шатун.
17. Компонент по любому из пп.13-16, причем этот компонент имеет предел текучести при сжатии (ПТС) по меньшей мере 830 МПа и отношение между пределом текучести при сжатии (ПТС) и твердостью по Виккерсу (HV1) по меньшей мере 2,25, причем при вычислении данного отношения предел текучести при сжатии выражен в МПа.